(57)【要約】【課題】本発明は、安い反射材料を使って光記録媒体の製造コストを低下させることができる光記録媒体を提供する。【解決手段】本発明では、ベース１０２と、前記ベース１０２の上に形成される記録層１０４と、前記記録層１０４の上に形成される反射層１０６と、前記反射層１０６の上に形成される保護層１０８と、を含む光記録媒体１００を提供する。前記反射層１０６は重量比が５０〜７５％である銅と、重量比が１５〜４５％である亜鉛を含む。【選択図】図１
2011054264.tif 000002
【特許請求の範囲】
【請求項１】
ベースと、前記ベースの上に形成される記録層と、前記記録層の上に形成される反射層と、前記反射層の上に形成される保護層と、を含む情報を記録する光記録媒体において、
前記反射層は、重量比が５０〜７５％である銅と、重量比が１５〜４５％である亜鉛を含むことを特徴とする光記録媒体。
【請求項２】
前記反射層は、ニッケルとビスマスの中の少なくとも一種をさらに含むことを特徴とする請求項１に記載の光記録媒体。
【請求項３】
前記反射層は、重量比が６０〜７０％である銅と、重量比が１５〜３０％である亜鉛と、重量比が５〜２０％であるニッケルと、を含むことを特徴とする請求項１に記載の光記録媒体。
【請求項４】
前記反射層は、重量比が５０〜６５％である銅と、重量比が３０〜４５％である亜鉛と、重量比が１〜１０％であるビスマスと、を含むことを特徴とする請求項１に記載の光記録媒体。
【請求項５】
ベースと、前記ベースの上に形成される反射層と、前記反射層の上に形成される記録層と、前記記録層の上に形成される保護層と、を含む情報を記録する光記録媒体において、
前記反射層は、重量比が５０〜７５％である銅と、重量比が１５〜４５％である亜鉛を含むことを特徴とする光記録媒体。
【請求項６】
前記反射層は、ニッケルとビスマスの中の少なくとも一種をさらに含むことを特徴とする請求項５に記載の光記録媒体。
【請求項７】
前記反射層は、重量比が６０〜７０％である銅と、重量比が１５〜３０％である亜鉛と、重量比が５〜２０％であるニッケルと、を含むことを特徴とする請求項５に記載の光記録媒体。
【請求項８】
前記反射層は、重量比が５０〜６５％である銅と、重量比が３０〜４５％である亜鉛と、重量比が１〜１０％であるビスマスと、を含むことを特徴とする請求項５に記載の光記録媒体。
【請求項９】
光記録媒体に情報を読み書きする光ディスクドライブにおいて、
前記光記録媒体は、重量比が５０〜７５％である銅と、重量比が１５〜４５％である亜鉛を含有する反射層を含み、
前記光ディスクドライブは、前記光記録媒体を載置させるディスク載置部と、所定の波長を有する光線を発光する光源と、光線を前記光記録媒体に集光させる光学レンズと、前記光記録媒体に反射されて出る光線を検出する光線センサーと、を含むことを特徴とする光記録媒体光ディスクドライブ。
【請求項１０】
光線が記録媒体にガイドされるように光記録媒体を回転させる光記録媒体回転手段をさらに含むことを特徴とする請求項９に記載の光記録媒体光ディスクドライブ。
【発明の詳細な説明】
【技術分野】
【０００１】
本発明は、光記録媒体とその光記録媒体に適用する光ディスクドライブに関する。
【背景技術】
【０００２】
従来の光記録媒体には、高反射率の材料で製造する反射層が形成されている。前記反射材料として、金と銀が広く使われている。光記録媒体は、高反射率を維持しなければならないだけでなく,湿度と温度の影響にも堪えなければならない。
【０００３】
金と銀の値段が高いので、金と銀を反射材料として使うと光記録媒体の製造コストが高くなる。メーカでは、金と銀を代えることができる反射材料を探したが、みんなが光記録媒体の高反射率、耐湿度性、耐温度性を満たすことができなかった。
【０００４】
上述した問題を解決するためには、高反射率、耐湿度性及び耐温度性を満たすだけでなく、製造コストを下げることができる光記録媒体を提供する必要がある。
【発明の開示】
【発明が解決しようとする課題】
【０００５】
本発明の主な目的は、安い反射材料を使って光記録媒体の製造コストを低下させることができる光記録媒体を提供することにある。
【課題を解決するための手段】
【０００６】
上記課題を解決するために本発明では、ベースと、前記ベースの上に形成される記録層と、前記記録層の上に形成される反射層と、前記反射層の上に形成される保護層と、を含む光記録媒体を提供する。前記光記録媒体は、コンパクトディスク（Compact Disc、ＣＤ）或いはデジタルバーサタイルディスク（Digital Versatile Disc、ＤＶＤ）であることができる。
【０００７】
上記課題を解決するために本発明では、ベースと、前記ベースの上に形成される反射層と、前記反射層の上に形成される記録層と、前記記録層の上に形成される保護層と、を含む光記録媒体を提供する。前記光記録媒体は、ブルーレイディスク（Blu-ray Disc、ＢＤ）であることができる。
【０００８】
上述した光記録媒体で、前記反射層は重量比が５０〜７５％である銅と、重量比が１５〜４５％である亜鉛を含む。
【０００９】
上述した光記録媒体で、前記反射層はニッケルとビスマスの中の少なくとも一種をさらに含む。
【００１０】
上述した光記録媒体で、前記反射層は、重量比が６０〜７０％である銅と、重量比が１５〜３０％である亜鉛と、重量比が５〜２０％であるニッケルと、を含む。前記反射層は、重量比が５０〜６５％である銅と、重量比が３０〜４５％である亜鉛と、重量比が１〜１０％であるビスマスと、を含むこともできる。
【発明の効果】
【００１１】
上述したように、本発明の光記録媒体の反射層は、値段が安い反射材料を使うので、光記録媒体の製造コストを低下させることができる。即ち、従来に光記録媒体より製造コストが低くなることができる。
【図面の簡単な説明】
【００１２】
【図１】本発明の第一実施形態に係る光記録媒体の各層を示す図である。
【図２】本発明の第二実施形態に係る光記録媒体の各層を示す図である。
【図３】本発明の第三実施形態に係る光記録媒体の各層を示す図である。
【図４】本発明の第一実施形態に係る光記録媒体を製造するシステムを示す図である。
【図５】本発明の第二実施形態に係る光記録媒体を製造するシステムを示す図である。
【図６】本発明の第一実施形態に係る光記録媒体製造方法を示すフロー‐チャートである。
【図７】本発明の第二実施形態に係る光記録媒体製造方法を示すフロー‐チャートである。
【図８】光記録媒体に情報を読み書きすることができる第一実施形態に係る光ディスクドライブを示す図である。
【発明を実施するための最良の形態】
【００１３】
用語の解釈：
光記録媒体：情報を記録するとかコピすることができる光学メディアを言う。前記光記録媒体の具体例として、コンパクトディスク（Compact Discs、ＣＤｓ）、デジタルバーサタイルディスク（Digital Versatile Discs、ＤＶＤｓ）、ハイディフィニションデジタルバーサタイルディスク（High-Definition  ＤＶＤｓ、ＨＤ―ＤＶＤｓ）、ブルーレイディスク（Blu-ray Discs、ＢＤｓ）、ミニディスク（MiniDiscs、ＭＤｓ）などがある。
【００１４】
ベース：前記光記録媒体の各層を保持するものを言う。
【００１５】
記録層：情報を記録する層を言う。
【００１６】
反射層：前記光記録媒体に照射される光線を反射させる層を言う。前記反射層に反射される光線は、光学センサーにより検出される。
【００１７】
保護層：上層に形成されて自身の下に形成される各層を保護する層を言う。前記保護層は、外部の原因によって汚くなるとか傷を付けることを防止することができる。
【００１８】
緩衝層：前記光記録媒体の各層の間の熱伝導を制御する層を言う。
【００１９】
ベース形成ユニット：所定の形状とサイズを有するベースを形成するユニットを言う。
【００２０】
記録層形成ユニット：記録層を形成するユニットを言う。
【００２１】
反射層形成ユニット：反射層を形成するユニットを言う。前記反射層は、反射材料をスパッタリング蒸着（Sputtering deposition）させる方式で形成することができる。
【００２２】
保護層形成ユニット：保護層を形成するユニットを言う。
【００２３】
光ディスクドライブ：前記光記録媒体に情報を読み書きすることができる装置を言う。
【００２４】
ディスク載置部：前記光記録媒体を載置させるものを言う。
【００２５】
光源：所定の波長を有する光線を発光する装置を言う。
【００２６】
光学レンズ：光線を前記光記録媒体に集光させる光学素子を言う。
【００２７】
光線センサー：前記光記録媒体に反射されて出る光線を検出するセンサーを言う。
【００２８】
回転装置：光線が前記光記録媒体にガイドされるように光記録媒体を回転させる装置を言う。
【００２９】
本発明の一実施形態に係る光記録媒体は、ベースと、前記ベースに形成される記録層と、前記記録層の上に形成される反射層と、前記反射層の上に形成される保護層と、を含む。前記光記録媒体は、コンパクトディスク（Compact Disc、以下ＣＤと略称）或いはデジタルバーサタイルディスク（Digital Versatile Disc、以下ＤＶＤと略称）であることができる。
【００３０】
本発明の他の実施形態に係る光記録媒体は、ベースと、前記ベースに形成される反射層と、前記反射層の上に形成される記録層と、前記記録層の上に形成される保護層と、を含むことができる。前記光記録媒体は、ブルーレイディスク（Blu-ray Disc、以下ＢＤと略称）であることができる。
【００３１】
本発明の反射層は、所定の比率に混ざっている銅と亜鉛を含む。本発明の一実施形態の反射層は、重量比が５０〜７５％である銅と、重量比が１５〜４５％である亜鉛を含む。
【００３２】
前記反射層は、銅と亜鉛だけでなく、他の金属をさらに含むことができる。本発明の一実施形態の反射層は、ニッケルとビスマスの中の少なくとも一種をさらに含む。
【００３３】
本発明の一実施形態の反射層は、重量比が６０〜７０％である銅と、重量比が１５〜３０％である亜鉛と、重量比が５〜２０％であるニッケルと、を含む。本発明の他の一実施形態の反射層は、重量比が５０〜６５％である銅と、重量比が３０〜４５％である亜鉛と、重量比が１〜１０％であるビスマスと、を含む。
【００３４】
本発明の反射層は、反射材料をスパッタリング蒸着させる方式により形成することができる。即ち、最適な重量比に混ざった銅と亜鉛を含む反射材料をターゲットにスパッタリングさせて前記反射層を形成する。
【００３５】
本発明の実施形態に係る光記録媒体は、温度が５５摂氏度であり、湿度が５０％である環境で９６時間以上実験パラメータを満たすことができる。
【００３６】
図１は、本発明の第一実施形態に係る光記録媒体１００の各層を示す図である。図１の光記録媒体１００は、ベース１０２と、前記ベース１０２の上に形成される記録層１０４と、前記記録層１０４の上に形成される反射層１０６と、前記反射層１０６の上に形成される保護層１０８と、を含む。
【００３７】
前記ベース１０２は、ポリカーボネート或いはプラスチックで製造することができる。
【００３８】
前記記録層１０４は、情報を記録する作用を起こす。前記記録層１０４の感光材料として有機色素を使うことができる。例えば、シアニン（Cyanine）、フタロシアニン（Phthalocyanine）、アゾ化合物（Azo Compounds）、ホルマザン（Formazan）及びジピロメテン化合物（Dipyrromethene Compounds）の中の一種或いは多種を使うことができる。
【００３９】
本発明の反射層は、所定の比率に混ざっている銅と亜鉛を含む。本実施形態の反射層１０６は、重量比が５０〜７５％である銅と、重量比が１５〜４５％である亜鉛を含む。
【００４０】
本発明の反射層は、銅と亜鉛だけでなく、他の金属をさらに含むことができる。本実施形態の反射層１０６は、ニッケルとビスマスの中の少なくとも一種をさらに含む。
【００４１】
例えば、本実施形態の反射層１０６は、重量比が６０〜７０％である銅と、重量比が１５〜３０％である亜鉛と、重量比が５〜２０％であるニッケルと、を含む。他の実施形態に係る反射層１０６は、重量比が５０〜６５％である銅と、重量比が３０〜４５％である亜鉛と、重量比が１〜１０％であるビスマスと、を含むことができる。
【００４２】
図１の矢印１１０は、光記録媒体１００に照らされる光線の方向を示す。前記反射層１０６に反射される光線が光線センサーに検出されるので、前記光記録媒体１００の上の光線を追跡することができる。
【００４３】
前記保護層１０８は、前記記録層１０４と前記反射層１０６が破損されないように保護する。前記保護層１０８は、アクリルラッカー（Acrylic Lacquer）から形成することができる。本発明の保護層１０８は、接着層とダミーサブストレート（Dummy Substrate）を含むことができる。
【００４４】
本発明の実施形態に係る光記録媒体１００は、温度が５５摂氏度であり、湿度が５０％である環境で９６時間以上実験パラメータを満たすことができる。
【００４５】
前記光記録媒体１００は、任意のタイプ、形状或いはサイズに形成することができる。前記光記録媒体１００の具体例として、コンパクトディスク（Compact Discs、ＣＤｓ）、デジタルバーサタイルディスク（Digital Versatile Discs、ＤＶＤｓ）、ハイディフィニションデジタルバーサタイルディスク（High-Definition  ＤＶＤｓ、ＨＤ―ＤＶＤｓ）、ブルーレイディスク（Blu-ray Discs、ＢＤｓ）、ミニディスク（MiniDiscs、ＭＤｓ）などがある。前記光記録媒体１００は、記録型光記録媒体、コピ型光記録媒体、リードオンリ型光記録媒体、ランダム記録型光記録媒体であることができる。
【００４６】
図１の光記録媒体１００は本発明の一実施形態に過ぎないので、本発明が保護しようとする範囲が図１の実施形態に制限されているのはない。前記光記録媒体１００に対する具体的記述は、光記録媒体１００に対する理解を容易にするだけ、光記録媒体１００の数量、形状、サイズ、タイプ、各層の配列順を上述した内容に制限することはない。本技術領域の技術者は、本発明の実施形態を適当に修訂して実施してもよい。
【００４７】
図２は、本発明の第二実施形態に係る光記録媒体２００の各層を示す図である。図２の光記録媒体２００は、ベース２０２と、前記ベース２０２の上に形成される反射層２０４と、前記反射層２０４の上に形成される記録層２０６と、前記記録層２０６の上に形成される保護層２０８と、を含む。
【００４８】
前記ベース２０２は、ポリカーボネート或いはプラスチックで製造することができる。
【００４９】
本発明の反射層は、所定の比率に混ざっている銅と亜鉛を含む。本実施形態の反射層２０４は、重量比が５０〜７５％である銅と、重量比が１５〜４５％である亜鉛を含む。
【００５０】
本発明の反射層は、銅と亜鉛だけでなく、他の金属をさらに含むことができる。本実施形態の反射層２０４は、ニッケルとビスマスの中の少なくとも一種をさらに含む。
【００５１】
例えば、本実施形態の反射層２０４は、重量比が６０〜７０％である銅と、重量比が１５〜３０％である亜鉛と、重量比が５〜２０％であるニッケルと、を含む。他の実施形態に係る反射層２０４は、重量比が５０〜６５％である銅と、重量比が３０〜４５％である亜鉛と、重量比が１〜１０％であるビスマスと、を含むことができる。
【００５２】
図２の矢印２１０は、光記録媒体２００に照らされる光線の方向を示す。前記反射層２０４に反射される光線が光線センサーに検出されるので、前記光記録媒体２００の上の光線を追跡することができる。
【００５３】
前記記録層２０６は、情報を記録する作用を起こす。前記記録層２０６の感光材料として有機色素或いは相変化無機材料（Phase-changing Inorganic Material）を使うことができる。前記有機色素として、シアニン、フタロシアニン、アゾ化合物、ホルマザン及びジピロメテン化合物の中の一種或いは多種を使うことができる。
【００５４】
前記保護層２０８は、前記記録層２０６が破損されないように保護する。前記保護層２０８は、アクリルベースドポリマー（Acrylic-based Polymer）から製造することができる。
【００５５】
本発明の実施形態に係る光記録媒体２００は、温度が５５摂氏度であり、湿度が５０％である環境で９６時間以上実験パラメータを満たすことができる。
【００５６】
前記光記録媒体２００は、任意のタイプ、形状或いはサイズに形成することができる。前記光記録媒体２００は、ブルーレイディスク（Blu-ray Discs、ＢＤｓ）であることができる。前記光記録媒体２００は、記録型光記録媒体、コピ型光記録媒体、リードオンリ型光記録媒体、ランダム記録型光記録媒体であることができる。
【００５７】
図２の光記録媒体２００は本発明の一実施形態に過ぎないので、本発明が保護しようとする範囲が図２の実施形態に制限されているのはない。前記光記録媒体２００に対する具体的記述は、光記録媒体２００に対する理解を容易にするだけ、光記録媒体２００の数量、形状、サイズ、タイプ、各層の配列順を上述した内容に制限することはない。本技術領域の技術者は、本発明の実施形態を適当に修訂して実施してもよい。
【００５８】
図３は、本発明の第三実施形態に係る光記録媒体３００の各層を示す図である。図３の光記録媒体３００は、ベース３０２と、前記ベース３０２の上に形成される反射層３０４と、前記反射層３０４の上に形成される第一緩衝層３０６と、前記第一緩衝層３０６の上に形成される記録層３０８と、前記記録層３０８の上に形成される第二緩衝層３１０と、前記第二緩衝層３１０の上に形成される保護層３１２と、を含む。
【００５９】
前記ベース３０２は、ポリカーボネート或いはプラスチックで製造することができる。
【００６０】
本発明の反射層は、所定の比率に混ざっている銅と亜鉛を含む。本実施形態の反射層３０４は、重量比が５０〜７５％である銅と、重量比が１５〜４５％である亜鉛を含む。
【００６１】
本発明の反射層は、銅と亜鉛だけでなく、他の金属をさらに含むことができる。本実施形態の反射層３０４は、ニッケルとビスマスの中の少なくとも一種をさらに含む。
【００６２】
例えば、本実施形態の反射層３０４は、重量比が６０〜７０％である銅と、重量比が１５〜３０％である亜鉛と、重量比が５〜２０％であるニッケルと、を含む。他の実施形態に係る反射層３０４は、重量比が５０〜６５％である銅と、重量比が３０〜４５％である亜鉛と、重量比が１〜１０％であるビスマスと、を含むことができる。
【００６３】
図３の矢印３１４は、光記録媒体３００に照らされる光線の方向を示す。前記反射層３０４に反射される光線が光線センサーに検出されるので、前記光記録媒体３００の上の光線を追跡することができる。
【００６４】
前記第一緩衝層３０６は、前記反射層３０４と前記記録層３０８との間の熱伝導を制御する。前記第一緩衝層３０６は、絶縁材料で形成する。
【００６５】
前記記録層３０８は、情報を記録する作用を起こす。前記記録層２０６の感光材料として有機色素或いは相変化無機材料を使うことができる。前記有機色素として、シアニン、フタロシアニン、アゾ化合物、ホルマザン及びジピロメテン化合物の中の一種或いは多種を使うことができる。
【００６６】
前記第二緩衝層３１０は、前記記録層３０８と前記保護層３１２との間の熱伝導を制御する。前記第二緩衝層３１０は、絶縁材料で形成する。
【００６７】
前記保護層３１２は、前記記録層３０８が破損されることを防ぐ。前記保護層２０８は、アクリルベースドポリマーから製造することができる。
【００６８】
本発明の実施形態に係る光記録媒体３００は、温度が５５摂氏度であり、湿度が５０％である環境で９６時間以上実験パラメータを満たすことができる。
【００６９】
前記光記録媒体３００は、任意のタイプ、形状或いはサイズに形成することができる。前記光記録媒体３００は、ブルーレイディスクであることができる。前記光記録媒体３００は、記録型光記録媒体、コピ型光記録媒体、リードオンリ型光記録媒体、ランダム記録型光記録媒体であることができる。
【００７０】
図３の光記録媒体３００は本発明の一実施形態に過ぎないので、本発明が保護しようとする範囲が図３の実施形態に制限されているのはない。前記光記録媒体３００に対する具体的記述は、光記録媒体３００に対する理解を容易にするだけ、光記録媒体３００の数量、形状、サイズ、タイプ、各層の配列順を上述した内容に制限することはない。本技術領域の技術者は、本発明の実施形態を適当に修訂して実施してもよい。
【００７１】
図４は、本発明の第一実施形態に係る光記録媒体を製造するシステム４００を示す図である。図４のシステム４００は、ベース形成ユニット４０２と、記録層形成ユニット４０４と、反射層形成ユニット４０６と、保護層形成ユニット４０８と、を含む。
【００７２】
前記ベース形成ユニット４０２は、ベースを形成するためのユニットである。前記ベース形成ユニット４０２は、成型用ポリマー材料を使って所定の形状とサイズをベースを形成する。前記成型用ポリマー材料として、ポリカーボネート或いはプラスチックを使うことができる。
【００７３】
前記ベース形成ユニット４０２として、成型用ポリマー材料を金型の内部に射入して所定のベースを形成する注射射出成型ユニットを使うことができる。
【００７４】
前記記録層形成ユニット４０４は、記録層を形成するためのユニットである。前記記録層は、有機色素で形成することができる。前記有機色素として、シアニン、フタロシアニン、アゾ化合物、ホルマザン及びジピロメテン化合物の中の一種或いは多種を使うことができる。
【００７５】
前記記録層形成ユニット４０４は、有機色素と対応する溶剤が混ぜられた溶液を回転塗布（spin coating）した後、塗布した溶液を乾固させて記録層を形成する。
【００７６】
前記記録層形成ユニット４０４は、一層或いは多層に構成される記録層を形成することができる。前記記録層の層数は、光記録媒体の種類により決めることができる。
【００７７】
前記反射層形成ユニット４０６は、前記記録層の上に反射層を形成するためのユニットである。前記反射層は、所定の比率に混ざっている銅と亜鉛を含む反射材料で形成する。即ち、前記反射層は所定の比率に混ざっている銅と亜鉛を含む。本実施形態の反射層は、重量比が５０〜７５％である銅と、重量比が１５〜４５％である亜鉛を含む。
【００７８】
前記反射層形成ユニット４０６は、反射材料を記録層の上にスパッタリング蒸着するスパッタリング蒸着ユニットであることができる。即ち、最適な重量比に混ざっている反射材料をターゲットにスパッタリングして反射層を形成する。
【００７９】
上述したように、前記反射層は銅と亜鉛だけでなく、他の金属をさらに含むことができる。本実施形態の反射層は、ニッケルとビスマスの中の少なくとも一種をさらに含む。
【００８０】
例えば、本実施形態の反射層は、重量比が６０〜７０％である銅と、重量比が１５〜３０％である亜鉛と、重量比が５〜２０％であるニッケルと、を含む。他の実施形態に係る反射層は、重量比が５０〜６５％である銅と、重量比が３０〜４５％である亜鉛と、重量比が１〜１０％であるビスマスと、を含むことができる。
【００８１】
前記保護層形成ユニット４０８は、前記反射層の上に保護層を形成するユニットである。前記保護層は、アクリルラッカーから形成することができる。アクリルラッカーを使う場合、前記保護層形成ユニット４０８は、回転塗布方式でアクリルラッカーを塗布した後、紫外線でアクリルラッカーを乾固させて保護層を形成することができる。他の実施形態の保護層は、接着層とダミーサブストレートを含むことができる。この場合、前記保護層形成ユニット４０８は、接着層を形成した後、ダミーサブストレートを前記接着層に接着させる。
【００８２】
本発明の実施形態により形成される光記録媒体は、温度が５５摂氏度であり、湿度が５０％である環境で９６時間以上実験パラメータを満たすことができる。
【００８３】
図４の光記録媒体形成ユニットは、本発明の一実施形態に過ぎないので、本発明が保護しようとする範囲が図４の実施形態に制限されているのはない。本技術領域の技術者は、本実施形態を適当に修訂して実施してもよい。
【００８４】
図５は、本発明の第二実施形態に係る光記録媒体を製造するシステム５００を示す図である。図５のシステム５００は、ベース形成ユニット５０２と、反射層形成ユニット５０４と、記録層形成ユニット５０６と、保護層形成ユニット５０８と、を含む。
【００８５】
前記ベース形成ユニット５０２は、ベースを形成するユニットである。前記ベース形成ユニット５０２は、成型用ポリマー材料を使って所定の形状とサイズをベースを形成する。前記成型用ポリマー材料として、ポリカーボネート或いはプラスチックを使うことができる。
【００８６】
前記ベース形成ユニット５０２として、成型用ポリマー材料を金型の内部に射入して所定のベースを形成する注射射出成型ユニットを使うことができる。
【００８７】
前記反射層形成ユニット５０４は、反射層を形成するユニットである。前記反射層は、所定の比率に混ざっている銅と亜鉛を含む反射材料で形成する。即ち、前記反射層には、所定の比率に混ざった銅と亜鉛が含まれている。本実施形態の反射層は、重量比が５０〜７５％である銅と、重量比が１５〜４５％である亜鉛を含む。
【００８８】
前記反射層形成ユニット５０４は、反射材料をスパッタリング蒸着するスパッタリング蒸着ユニットであることができる。即ち、最適な重量比に混ざっている反射材料をターゲットにスパッタリングして反射層を形成する。
【００８９】
上述したように、前記反射層は銅と亜鉛だけでなく、他の金属をさらに含むことができる。本実施形態の反射層は、ニッケルとビスマスの中の少なくとも一種をさらに含む。
【００９０】
例えば、本実施形態の反射層は、重量比が６０〜７０％である銅と、重量比が１５〜３０％である亜鉛と、重量比が５〜２０％であるニッケルと、を含む。他の実施形態に係る反射層は、重量比が５０〜６５％である銅と、重量比が３０〜４５％である亜鉛と、重量比が１〜１０％であるビスマスと、を含むことができる。
【００９１】
前記記録層形成ユニット５０６は、形成された前記反射層の上に記録層を形成するユニットである。前記記録層は、有機色素で形成することができる。前記有機色素として、シアニン、フタロシアニン、アゾ化合物、ホルマザン及びジピロメテン化合物の中の一種或いは多種を使うことができる。
【００９２】
前記記録層形成ユニット５０６は、有機色素と対応する溶剤が混ぜられた溶液を回転塗布した後、塗布した溶液を乾固させて記録層を形成する。他の実施形態の記録層形成ユニット５０６は、相変化無機材料をスパッタリング蒸着して記録層を形成することができる。
【００９３】
前記記録層形成ユニット５０６は、一層或いは多層に構成される記録層を形成することができる。前記記録層の層数は、光記録媒体の種類により決めることができる。
【００９４】
前記保護層形成ユニット５０８は、前記記録層の上に保護層を形成するユニットである。前記保護層は、アクリルベースドポリマーから形成することができる。
【００９５】
本発明の実施形態の光記録媒体形成ユニット５００は、前記反射層と前記記録層との間に第一緩衝層を形成する第一緩衝層形成ユニットと、前記記録層と前記保護層との間に第二緩衝層を形成する第二緩衝層形成ユニットと、をさらに含むことができる。
【００９６】
本発明の実施形態により形成される光記録媒体は、温度が５５摂氏度であり、湿度が５０％である環境で９６時間以上実験パラメータを満たすことができる。
【００９７】
図５の光記録媒体形成ユニットは、本発明の一実施形態に過ぎないので、本発明が保護しようとする範囲が図５の実施形態に制限されているのはない。本技術領域の技術者は、本実施形態を適当に修訂して実施してもよい。
【００９８】
図６は、本発明の第一実施形態に係る光記録媒体製造方法を示すフロー‐チャートである。以下、フローチャートの内容を参照しながら光記録媒体製造方法を説明する。前記フローチャートの各ステップは、適用するソフトウェア、ハードウェア或いは両者の組合で実施することができる。
【００９９】
ステップ６０２で、ベースを形成する。即ち、成型用ポリマー材料を使って所定の形状とサイズをベースを形成する。前記成型用ポリマー材料として、ポリカーボネート或いはプラスチックを使うことができる。
【０１００】
前記ステップ６０２で、成型用ポリマー材料を金型の内部に射入して所定のベースを形成することができる。
【０１０１】
ステップ６０４で、ベースの上に記録層を形成する。前記記録層は、有機色素で形成することができる。前記有機色素として、シアニン、フタロシアニン、アゾ化合物、ホルマザン及びジピロメテン化合物の中の一種或いは多種を使うことができる。
【０１０２】
前記ステップ６０４で、有機色素と対応する溶剤が混ぜられた溶液を回転塗布した後、塗布した溶液を乾固させて記録層を形成することができる。
【０１０３】
前記ステップ６０４で、一層或いは多層に構成される記録層を形成することができる。前記記録層の層数は、光記録媒体の種類により決めることができる。
【０１０４】
ステップ６０６で、前記記録層の上に反射層を形成する。前記反射層は、所定の比率に混ざっている銅と亜鉛を含む反射材料で形成する。即ち、前記反射層には、所定の比率に混ざった銅と亜鉛が含まれている。本実施形態の反射層は、重量比が５０〜７５％である銅と、重量比が１５〜４５％である亜鉛を含む。
【０１０５】
前記ステップ６０６で、反射材料を前記記録層の上にスパッタリング蒸着して反射層を形成する。即ち、最適な重量比に混ざっている反射材料を所定のターゲットにスパッタリングして反射層を形成する。
【０１０６】
上述したように、前記反射層は銅と亜鉛だけでなく、他の金属をさらに含むことができる。本実施形態の反射層は、ニッケルとビスマスの中の少なくとも一種をさらに含む。
【０１０７】
例えば、本実施形態の反射層は、重量比が６０〜７０％である銅と、重量比が１５〜３０％である亜鉛と、重量比が５〜２０％であるニッケルと、を含む。他の実施形態に係る反射層は、重量比が５０〜６５％である銅と、重量比が３０〜４５％である亜鉛と、重量比が１〜１０％であるビスマスと、を含むことができる。
【０１０８】
スッテプ６０８で、前記反射層の上に保護層を形成する。前記保護層は、アクリルラッカーで形成することができる。アクリルラッカーを使う場合、回転塗布方式でアクリルラッカーを塗布した後、紫外線でアクリルラッカーを乾固させて保護層を形成することができる。他の実施形態の保護層は、接着層とダミーサブストレートを含むことができる。この場合、接着層を形成した後、ダミーサブストレートを前記接着層に接着させる。
【０１０９】
本実施形態により形成される光記録媒体は、温度が５５摂氏度であり、湿度が５０％である環境で９６時間以上実験パラメータを満たすことができる。
【０１１０】
図６のステップ６０２〜６０８は、本発明の一実施形態に過ぎないので、該実施形態を適当に修訂して実施することができる。例えば、１つ或いは多数のステップを加減して実施するとか、各ステップの順序を変えて実施することができる。
【０１１１】
図７は、本発明の第二実施形態に係る光記録媒体製造方法を示すフロー‐チャートである。以下、フローチャートの内容を参照しながら光記録媒体製造方法を説明する。前記フローチャートの各ステップは、適用するソフトウェア、ハードウェア或いは両者の組合で実施することができる。
【０１１２】
ステップ７０２で、ベースを形成する。即ち、成型用ポリマー材料を使って所定の形状とサイズをベースを形成する。前記成型用ポリマー材料として、ポリカーボネート或いはプラスチックを使うことができる。
【０１１３】
前記ステップ７０２で、成型用ポリマー材料を金型の内部に射入して所定のベースを形成することができる。
【０１１４】
ステップ７０４で、前記ベースの上に反射層を形成する。前記反射層は、所定の比率に混ざっている銅と亜鉛を含む反射材料で形成する。即ち、前記反射層には、所定の比率に混ざった銅と亜鉛が含まれている。本実施形態の反射層は、重量比が５０〜７５％である銅と、重量比が１５〜４５％である亜鉛を含む。
【０１１５】
前記ステップ７０４で、反射材料を前記ベースの上にスパッタリング蒸着させて反射層を形成する。即ち、最適な重量比に混ざっている反射材料を所定のターゲットにスパッタリングして反射層を形成する。
【０１１６】
上述したように、前記反射層は銅と亜鉛だけでなく、他の金属をさらに含むことができる。本実施形態の反射層は、ニッケルとビスマスの中の少なくとも一種をさらに含む。
【０１１７】
例えば、本実施形態の反射層は、重量比が６０〜７０％である銅と、重量比が１５〜３０％である亜鉛と、重量比が５〜２０％であるニッケルと、を含む。他の実施形態に係る反射層は、重量比が５０〜６５％である銅と、重量比が３０〜４５％である亜鉛と、重量比が１〜１０％であるビスマスと、を含むことができる。
【０１１８】
ステップ７０６で、反射層の上に記録層を形成する。前記記録層は、有機色素或いは相変化無機材料で形成することができる。前記有機色素として、シアニン、フタロシアニン、アゾ化合物、ホルマザン及びジピロメテン化合物の中の一種或いは多種を使うことができる。
【０１１９】
前記ステップ７０６で、有機色素と対応する溶剤が混ぜられた溶液を回転塗布した後、塗布した溶液を乾固させて記録層を形成することができる。前記ステップ７０６で、前記変化無機材料をスパッタリング蒸着させて記録層を形成することもできる。
【０１２０】
前記ステップ７０６で、一層或いは多層に構成される記録層を形成することができる。前記記録層の層数は、光記録媒体の種類により決まる。
【０１２１】
スッテプ７０８で、前記反射層の上に保護層を形成する。前記保護層は、アクリルベースドポリマーで形成することができる。
【０１２２】
本発明の実施形態の光記録媒体製造方法は、前記反射層と前記記録層との間に第一緩衝層を形成する第一緩衝層形成ステップと／或いは前記記録層と前記保護層との間に第二緩衝層を形成する第二緩衝層形成ステップをさらに含むことができる。
【０１２３】
本実施形態により形成される光記録媒体は、温度が５５摂氏度であり、湿度が５０％である環境で９６時間以上実験パラメータを満たすことができる。
【０１２４】
図７のステップ７０２〜７０８は、本発明の一実施形態に過ぎないので、該実施形態を適当に修訂して実施することができる。例えば、１つ或いは多数のステップを加減して実施するとか、各ステップの順序を変えて実施することができる。
【０１２５】
図８は、光記録媒体に情報を読み書きすることができる第一実施形態に係る光ディスクドライブ８００を示す図である。図８の光ディスクドライブ８００は、ディスク載置部８０２と、光源８０４と、光学レンズ８０６と、光線センサー８０８と、を含む。
【０１２６】
前記ディスク載置部８０２は、前記光記録媒体を載置させる。前記ディスク載置部８０２は、載置位置と作動位置との間で伸びるとか縮まることができる。
【０１２７】
前記光源８０４は、所定の波長を有する光線を発光する。前記光学レンズ８０６は、光線を光記録媒体に集光させる。
【０１２８】
本実施形態で、前記光線の波長は、光記録媒体により決まる。以下、光記録媒体がデジタルバーサタイルディスク（ＤＶＤ）とブルーレイディスク（ＢＤ）である場合を例にして説明する。前記光記録媒体がＤＶＤである場合、所定の波長を有する第一光線を使い、前記光記録媒体がＢＤである場合、所定の波長を有する第二光線を使う。前記第二光線の波長は、前記第一光線の波長より長い。
【０１２９】
前記光源８０４は、駆動する光記録媒体の種類により光線量を制御する制御装置をさらに含むことができる。例えば、違う光線量を選択して、前記光記録媒体に情報を書き込むとか光記録媒体の情報を読み出すようにすることができる。
【０１３０】
前記光線センサー８０８は、前記光記録媒体により反射される光線を検出する。前記光記録媒体に記録される情報は、光記録媒体に反射される光線の変化により読み出すことができる。
【０１３１】
前記光記録媒体が円形の光記録媒体である場合、前記光ディスクドライブ８００は、前記光記録媒体を回転させる回転手段をさらに含むことができる。前記光記録媒体が回転する場合、光線が光記録媒体の所定の位置にガイドされる。
【０１３２】
本発明の光ディスクドライブ８００は、デスクトップパソコン或いはノートパソコンに装着することができる。通常のパソコンは、各種のソフトを実行する処理装置と、一人或いは多人に情報を示す表示装置と、パソコンに各種の指令を入力する入力装置と、を含む。前記パソコンは、光記録媒体に情報を読み書きすることができるドライブをさらに含むことができる。
【０１３３】
図８の光ディスクドライブ８００は、本発明の一実施形態に過ぎないので、本発明が保護しようとする範囲が図８の実施形態に制限されているのはない。本技術領域の技術者は、本実施形態を適当に修訂して実施することができる。
【０１３４】
本発明の実施形態に係る光記録媒体は、説明のＩＥＣ  ６８−２−２Ｂａに記録されている各種の実験パラメータを満たすことができる。前記実験パラメータは、温度が５５摂氏度であり、湿度が５０％である環境で９６時間以上実験を行って得たものである。
【０１３５】
前記光記録媒体がＤＶＤである場合、以下の実験パラメータを使うことができる。
【０１３６】
反射率：光記録媒体に入る光線と光記録媒体の所定の区域に反射されて出る光線の比率を言う。反射率は、通常％で標示する。前記反射率が低すぎると、光記録媒体の情報を読み出すものがにくくなる。
【０１３７】
モジュレーション（Modulation）：凹部の形成に関する情報を表示するパラメータである。前記モジュレーションにより、光記録媒体の記録の質量に関する情報を体現することができる。
【０１３８】
アシンメトリー（Asymmetry）：偏差（deviation）、ジッター（Jitter）及びデジタルエラーに関する信号数値を検出するパラメータである。
【０１３９】
修正不可能なエラー数（Parity Outer Fail）：光記録媒体の修正できないエラー数量を示すパラメータである。
【０１４０】
ＰＩｓｕｍ８：光記録媒体の連続する８モジュール毎の中で修正不可能なエラー数の合計値を表示するパラメータである。
【０１４１】
データクロックジッタ（Data to Clock Jitter、ＤＣ  Jitter）：理想的な時間周期に相対して生じる偏差を表示するパラメータである。
【０１４２】
本発明の実施形態で、光記録媒体、その光記録媒体の製造方法及び製造システムを提供した。前記光記録媒体は、所定の比率に混ざっている銅と亜鉛を含む。
【０１４３】
前記反射層は、高い反射率を有しているのでいろいろな光記録媒体に適用することができる。
【０１４４】
且つ、本発明の反射層は、コストが低い反射材料を使うので、光記録媒体の製造コストを低下させることができる。
【０１４５】
本発明の光記録媒体は、標準に指定される実験環境で正常に作動することができる。即ち、本発明の光記録媒体の安定性が高い。
【符号の説明】
【０１４６】
１００  光記録媒体
１０２  ベース
１０４  記録層
１０６  反射層
１０８  保護層
１１０  矢印
２００  光記録媒体
２０２  ベース
２０４  反射層
２０６  記録層
２０８  保護層
２１０  矢印
３００  光記録媒体
３０２  ベース
３０４  反射層
３０６  第一緩衝層
３０８  記録層
３１０  第二緩衝層
３１２  保護層
３１４  矢印
４００  光記録媒体製造システム
４０２  ベース形成ユニット
４０４  記録層形成ユニット
４０６  反射層形成ユニット
４０８  保護層形成ユニット
５００  光記録媒体製造システム
５０２  ベース形成ユニット
５０４  反射層形成ユニット
５０６  記録層形成ユニット
５０８  保護層形成ユニット
８００  光ディスクドライブ
８０２  ディスク載置部
８０４  光源
８０６  光学レンズ
８０８  光線センサー
【図１】
2011054264.tif 000003
【図２】
2011054264.tif 000004
【図３】
2011054264.tif 000005
【図４】
2011054264.tif 000006
【図５】
2011054264.tif 000007
【図６】
2011054264.tif 000008
【図７】
2011054264.tif 000009
【図８】
2011054264.tif 000010